(57)【要約】  レドックスフロー型電池に用いられる正極電解液及び負極電解液のｐＨは、２以上、８以下の範囲内である。正極電解液と負極電解液の間の隔膜には、陰イオン交換膜が用いられる。陰イオン交換膜は、エチレン−ビニルアルコール共重合体製の非多孔質基材に陰イオン交換性の置換基を有するモノマーをグラフト重合したものである。
2016006075.tif 000002
【特許請求の範囲】
【請求項１】
ｐＨが２以上、８以下の範囲内の正極電解液及び負極電解液が用いられるレドックスフロー電池であって、
エチレン−ビニルアルコール共重合体製の非多孔質基材に陰イオン交換性の置換基を有するモノマーをグラフト重合してなる陰イオン交換膜を、正極電解液と負極電解液の間の隔膜として有することを特徴とするレドックスフロー電池。
【請求項２】
前記非多孔質基材は、比重が１．１７以上、１．２３以下のエチレン−ビニルアルコール共重合体フィルムである、請求項１に記載のレドックスフロー電池。
【請求項３】
前記非多孔質基材は、一軸又は二軸延伸エチレン−ビニルアルコール共重合体フィルムである、請求項１又は請求項２に記載のレドックスフロー電池。
【請求項４】
前記陰イオン交換膜のグラフト率は、１５％以上、４７％以下である、請求項１から請求項３のいずれか一項に記載のレドックスフロー電池。
【請求項５】
前記非多孔質基材の厚みは、１５μｍ以上、５０μｍ以下である、請求項１から請求項４のいずれか一項に記載のレドックスフロー電池。
【請求項６】
前記モノマーは、ビニルベンジルトリメチルアンモニウム塩を含む、請求項１から請求項５のいずれか一項に記載のレドックスフロー電池。
【請求項７】
前記正極電解液は、鉄のレドックス系物質と、クエン酸又は乳酸とを含有する、請求項１から請求項６のいずれか一項に記載のレドックスフロー電池。
【発明の詳細な説明】
【技術分野】
【０００１】
本発明は、レドックスフロー電池に関する。
【背景技術】
【０００２】
一般的にレドックスフロー電池では強酸性の電解液が用いられる。強酸性の電解液の例としては、バナジウムのレドックス系物質を含有する電解液が実用化されている。強酸性の電解液中における金属レドックスイオンは、比較的高濃度であっても安定して溶解されるため、電池のエネルギー密度を高くすることができる。また、強酸性の電解液では、イオン伝導のキャリアはＨ＋イオン又はＯＨ−イオンとなる。Ｈ＋イオンの移動度及びＯＨ−イオンの移動度はいずれも比較的高いため、強酸性の電解液は高い導電率を有する。これにより、電池の抵抗が小さくなる結果、電池の効率は高まる。ところが、レドックスフロー電池を構成する部品には、強酸性の電解液に耐え得る耐薬品性が求められる。レドックスフロー電池の部品としては、例えば、正極電解液と負極電解液の間の隔膜が挙げられる。特許文献１には、レドックスフロー電池用の隔膜として、親水性膜と多孔質膜との複合膜が開示されている。親水性膜は、セルロース系ポリマーやエチレン−ビニルアルコール共重合体から構成されている。多孔質膜は、テトラフルオロエチレンや塩化ビニルから構成されている。【０００３】
一方、特許文献２には、弱酸性の電解液が開示されている。弱酸性の電解液を用いる場合では、強酸性の電解液を用いる場合よりも、正極電解液と負極電解液の間の隔膜に求められる耐薬品性は緩和される。また、特許文献３には、電解液のｐＨが２以上、８以下の電力貯蔵電池に用いられる隔膜としての陽イオン交換膜が開示されている。この陽イオン交換膜は、エチレン−ビニルアルコール共重合体をマトリックスとする樹脂フィルム基材にスチレンスルホン酸塩をグラフト重合したものである。【０００４】
なお、特許文献４には、微多孔膜を備えるイオン透過性隔膜が開示されている。このイオン透過性隔膜は、アルカリ水の電解に要求される特性に優れるものであり、水系電解液を使用する電池にも有用とされている。また、特許文献５には、ポリオレフィンからなる多孔質基材の細孔内に、クロロメチルスチレンとジビニルベンゼンとの共重合体を充填し、その共重合体に第四級アンモニウム基を導入した陰イオン交換膜が開示されている。
【先行技術文献】
【特許文献】
【０００５】
【特許文献１】特開昭６２−２２３９８４号公報
【特許文献２】特開昭５６−４２９７０号公報
【特許文献３】国際公開第２０１４／０３０２３０号
【特許文献４】特開２０１４−１２８８９号公報
【特許文献５】特開２００９−１４４０４１号公報
【発明の概要】
【発明が解決しようとする課題】
【０００６】
レドックスフロー電池において、ｐＨが２以上、８以下の範囲内の電解液を用いた場合、電池の部品に求められる耐薬品性が緩和されるため、高価な材料の使用を回避することが可能となる。したがって、設備の低コスト化が実現可能となるため、レドックスフロー電池の更なる普及を促進するという観点で有利である。【０００７】
本発明は、ｐＨが２以上、８以下の範囲内の電解液を用いたレドックスフロー電池において、好適な隔膜を見出すことでなされたものである。上述した特許文献１〜５は、ｐＨが２以上、８以下の範囲内の電解液を用いたレドックスフロー電池において、エチレン−ビニルアルコール共重合体製の非多孔質基材を用いた陰イオン交換膜を隔膜として用いる構成について示唆していない。【０００８】
本発明の目的は、ｐＨが２以上、８以下の範囲内の電解液を用いる場合に好適な隔膜を有するレドックスフロー電池を提供することにある。
【課題を解決するための手段】
【０００９】
上記の目的を達成するために、本発明の一態様では、ｐＨが２以上、８以下の範囲内の正極電解液及び負極電解液が用いられるレドックスフロー電池であって、エチレン−ビニルアルコール共重合体製の非多孔質基材に陰イオン交換性の置換基を有するモノマーをグラフト重合してなる陰イオン交換膜を、正極電解液と負極電解液の間の隔膜として有するレドックスフロー電池を提供する。【００１０】
前記レドックスフロー電池において、前記非多孔質基材は、比重が１．１７以上、１．２３以下のエチレン−ビニルアルコール共重合体フィルムであることが好ましい。
前記レドックスフロー電池において、前記非多孔質基材は、一軸又は二軸延伸エチレン−ビニルアルコール共重合体フィルムであることが好ましい。【００１１】
前記レドックスフロー電池において、前記陰イオン交換膜のグラフト率は、１５％以上、４７％以下であることが好ましい。
前記レドックスフロー電池において、前記非多孔質基材の厚みは、１５μｍ以上、５０μｍ以下であることが好ましい。【００１２】
前記レドックスフロー電池において、前記モノマーは、ビニルベンジルトリメチルアンモニウム塩を含むことが好ましい。
前記レドックスフロー電池において、前記正極電解液は、鉄のレドックス系物質と、クエン酸又は乳酸とを含有することが好ましい。
【図面の簡単な説明】
【００１３】
【図１】本発明の実施形態のレドックスフロー電池を示す概略図である。
【発明を実施するための形態】
【００１４】
以下、本発明の実施形態に係るレドックスフロー電池について説明する。
＜レドックスフロー電池の構造＞
図１に示すように、レドックスフロー電池は、充放電セル１１と、正極電解液２２を貯蔵する第１タンク２３と、負極電解液３２を貯蔵する第２タンク３３とを備える。さらに、レドックスフロー電池は、正極電解液２２を充放電セル１１に供給する第１供給管２４と、負極電解液３２を充放電セル１１に供給する第２供給管３４とを備える。
【００１５】
充放電セル１１の内部は、隔膜１２によって正極側セル２１と負極側セル３１とに仕切られている。
正極側セル２１には、正極２１ａと正極側集電板２１ｂとが互いに接触した状態で配置されている。負極側セル３１には、負極３１ａと負極側集電板３１ｂとが互いに接触した状態で配置されている。正極２１ａ及び負極３１ａは、例えばカーボン製のフェルトから構成される。正極側集電板２１ｂ及び負極側集電板３１ｂは、例えばガラス状カーボン板から構成される。正極側集電板２１ｂ及び負極側集電板３１ｂは、充放電装置１０に電気的に接続されている。レドックスフロー電池には、充放電セル１１周辺の温度を調節する温度調節装置が必要に応じて設けられる。
【００１６】
正極側セル２１には、第１供給管２４及び第１回収管２５を介して第１タンク２３が接続されている。第１供給管２４には、第１ポンプ２６が装備されている。第１ポンプ２６の作動により、第１タンク２３内の正極電解液２２は、第１供給管２４を通じて正極側セル２１に供給される。このとき、正極側セル２１内の正極電解液２２は、第１回収管２５を通じて第１タンク２３に回収される。このように正極電解液２２は、第１タンク２３と正極側セル２１との間を循環する。
【００１７】
負極側セル３１には、第２供給管３４及び第２回収管３５を介して第２タンク３３が接続されている。第２供給管３４には、第２ポンプ３６が装備されている。第２ポンプ３６の作動により、第２タンク３３内の負極電解液３２は、第２供給管３４を通じて負極側セル３１に供給される。このとき、負極側セル３１内の負極電解液３２は、第２回収管３５を通じて第２タンク３３に回収される。このように負極電解液３２は、第２タンク３３と負極側セル３１との間を循環する。
【００１８】
第１タンク２３及び第２タンク３３には、第１ガス管１３ａが接続されている。第１ガス管１３ａは、不活性ガス発生装置から供給される不活性ガスを、第１タンク２３内の正極電解液２２中及び第２タンク３３内の負極電解液３２中に供給する。これにより、正極電解液２２及び負極電解液３２と大気中の酸素との接触が抑制される。第１タンク２３内及び第２タンク３３内の気相中の酸素濃度は、不活性ガスの供給量を調整することで、略一定に保たれる。
【００１９】
不活性ガスとしては、例えば窒素ガスが用いられる。なお、使用できる不活性ガスの例としては、窒素ガス以外に、例えば、二酸化炭素ガス、アルゴンガス、ヘリウムガスが挙げられる。第１タンク２３及び第２タンク３３に供給された不活性ガスは、排気管１４を通じて排気される。排気管１４の排出側の先端には、排気管１４の先端開口を水封する水封部１５が設けられている。水封部１５は、排気管１４内に大気が逆流することを防止するとともに、第１タンク２３内及び第２タンク３３内の圧力を一定に保つ。
【００２０】
本実施形態のレドックスフロー電池は、ケース４１を備えている。ケース４１は、充放電セル１１、第１タンク２３、及び第２タンク３３を取り囲む。ケース４１には、第２ガス管１３ｂが接続されている。第２ガス管１３ｂは、不活性ガス発生装置から供給される不活性ガスを充放電セル１１の周囲に供給する。これにより、充放電セル１１と大気中の酸素との接触が抑制される。ケース４１内の酸素濃度は、不活性ガスの供給量を調整することで、略一定に保たれる。
【００２１】
充電時には、正極２１ａに接触する正極電解液２２中で酸化反応が行われるとともに、負極３１ａに接触する負極電解液３２中で還元反応が行われる。すなわち、正極２１ａは電子を放出するとともに、負極３１ａは電子を受け取る。このとき、正極側集電板２１ｂは、正極２１ａから放出された電子を充放電装置１０に供給する。負極側集電板３１ｂは、充放電装置１０から受け取った電子を負極３１ａに供給する。
【００２２】
放電時には、正極２１ａに接触する正極電解液２２中で還元反応が行われるとともに、負極３１ａに接触する負極電解液３２中で酸化反応が行われる。すなわち、正極２１ａは電子を受け取るとともに、負極３１ａは電子を放出する。このとき、正極側集電板２１ｂは、充放電装置１０から受け取った電子を正極２１ａに供給する。
【００２３】
＜隔膜１２（陰イオン交換膜）の構成＞
隔膜１２は、正極側セル２１と負極側セル３１との間において活物質の透過を抑制する。隔膜１２は陰イオン交換膜から構成されている。隔膜１２は、充電時には、負極側セル３１中の陰イオンを正極側セル２１へ透過させるとともに、放電時には、正極側セル２１中の陰イオンを負極側セル３１へ透過させる。
【００２４】
陰イオン交換膜は、エチレン−ビニルアルコール共重合体製の非多孔質基材に陰イオン交換性の置換基を有するモノマー（以下、単にモノマーという場合がある。）をグラフト重合したものである。すなわち、陰イオン交換膜を構成するポリマーの主鎖は、エチレン−ビニルアルコール共重合体から構成され、そのポリマーのグラフト鎖は陰イオン交換性の置換基を有するモノマーの重合体から構成される。
【００２５】
エチレン−ビニルアルコール共重合体製の非多孔質基材としては、市販のフィルム又はシートから選択して用いることができる。エチレン−ビニルアルコール共重合体製の非多孔質基材の厚みは、１５μｍ以上、５０μｍ以下であることが好ましい。エチレン−ビニルアルコール共重合体製の非多孔質基材は、比重が１．１７以上、１．２３以下のエチレン−ビニルアルコール共重合体フィルムであることが好ましい。この比重は、ＪＩＳ  Ｚ８８０７：２０１２に準拠して測定される。具体的には、比重瓶を用いて比重を測定することができる。エチレン−ビニルアルコール共重合体のエチレン含量は、隔膜１２としての強度が容易に確保されるという観点から、例えば２０ｍｏｌ％以上であることが好ましい。エチレン−ビニルアルコール共重合体のエチレン含量は、親水性の観点から、５０ｍｏｌ％以下であることが好ましい。なお、非多孔質基材には、例えば、可塑剤等の添加剤が含有されていてもよい。
【００２６】
エチレン−ビニルアルコール共重合体製の非多孔質基材としては、無延伸又は延伸フィルムが好適に用いられる。エチレン−ビニルアルコール共重合体製の非多孔質基材は、一軸又は二軸延伸エチレン−ビニルアルコール共重合体フィルムであることが好ましい。
【００２７】
モノマーの有する陰イオン交換性の置換基としては、例えば、１〜３級アミノ基、４級アンモニウム基、ピリジル基、イミダゾール基、４級ピリジニウム基、及び４級イミダゾリウム基が挙げられる。モノマーの有する置換基の対イオンとしては、例えば、ハロゲン化物イオン、無機オキソ酸アニオン、有機酸アニオン、有機スルホン酸アニオン、水酸化物イオン、炭酸水素イオン、炭酸イオン等が挙げられる。
【００２８】
モノマーの有する陰イオン交換性の置換基は、アリール基を含んでいてもよい。アリール基を含む置換基を有するモノマーは、例えば、ビニルベンジルトリアルキルアンモニウム塩が用いられる。ビニルベンジルトリアルキルアンモニウム塩としては、例えば、ビニルベンジルトリメチルアンモニウム塩、ビニルベンジルトリエチルアンモニウム塩、及びビニルベンジルトリエタノールアンモニウム塩が挙げられる。モノマーは、ビニルベンジルトリメチルアンモニウム塩を含むことが好ましい。
【００２９】
陰イオン交換膜のグラフト率は、１５％以上、４７％以下であることが好ましい。陰イオン交換膜のグラフト率は、非多孔質基材の質量をＷ０、陰イオン交換膜の質量をＷ１とした場合、下記式（Ａ）により算出される。
【００３０】
グラフト率（％）＝１００×（Ｗ１−Ｗ０）／Ｗ０  ・・・（Ａ）
隔膜１２（陰イオン交換膜）は、重合工程を通じて製造される。重合工程では、非多孔質基材に生成させたラジカル活性点に、モノマーを用いてグラフト鎖を導入する。ラジカル活性点は、例えば、ラジカル重合開始剤、電離放射線の照射、紫外線の照射、超音波の照射、プラズマの照射等により生成することができる。ラジカル活性点を生成する方法の中でも、電離放射線の照射を用いた重合工程は、製造プロセスが簡単、安全、かつ環境へ負荷も小さいという利点を有する。
【００３１】
電離放射線としては、例えばα線、β線、γ線、電子線、Ｘ線等が挙げられる。電離放射線の中でも、工業的に利用し易いという観点から、例えばコバルト６０から放射されるγ線、電子線加速器から放射される電子線、Ｘ線等が好適である。
【００３２】
電離放射線の照射は、ラジカル活性点と酸素との反応を抑制するという観点から、窒素ガス、ネオンガス、アルゴンガス等の不活性ガス雰囲気下で行うことが好ましい。電離放射線の吸収線量は、例えば１〜３００ｋＧｙの範囲とされる。電離放射線の吸収線量を調整することで、グラフト率を変更することができる。
【００３３】
重合工程では、ラジカル活性点の生成した非多孔質基材に、モノマーを含む溶液を接触させる。この接触では、モノマーを含む溶液中に浸漬した非多孔質基材を振とうしたり、加熱したりすることで、ラジカル重合反応を促進することが可能である。
【００３４】
モノマーを含む溶液の溶媒としては、例えば、水、メタノール、エタノール等のアルコール、アセトン等の親水性ケトン等の親水性溶媒を使用することができる。複数種の親水性溶媒を混合した混合溶媒を用いてもよい。使用する溶媒は、製造プロセスのコスト低減、環境負荷の低減、及びプロセスの安全性の向上の観点から、水を主成分とすることが好ましく、より好ましくは水である。水としては、例えば、イオン交換水、純水、超純水等を用いることができる。
【００３５】
モノマーを含む溶液におけるモノマーの濃度調整により、グラフト率を変更することが可能である。モノマーを含む溶液中におけるモノマーの濃度は、例えば３質量％以上、３５質量％以下の範囲であり、より好ましくは５質量％以上、３０質量％以下である。モノマーの濃度が５質量％以上の場合、グラフト率を高めることが容易となる。モノマーの濃度が３５質量％以下の場合、モノマーの単独重合体の生成が抑制される。
【００３６】
ラジカル活性点の生成した非多孔質基材に、モノマーを含む溶液を接触させる時間は、例えば３０分以上、４８時間以下の範囲とされる。
ラジカル活性点の生成した非多孔質基材とモノマーを含む溶液との接触についても、電離放射線の照射と同様に、窒素ガス、ネオンガス、アルゴンガス等の不活性ガス雰囲気下で行うことが好ましい。
【００３７】
重合工程後、陰イオン交換膜は、洗浄工程において水で洗浄される。洗浄工程では、必要に応じて酸を用いてもよい。
＜電解液＞
正極電解液２２のｐＨ及び負極電解液３２のｐＨは、２以上、８以下の範囲内である。
【００３８】
正極電解液２２及び負極電解液３２として、上記ｐＨの範囲内で酸化還元反応を行うことのできる活物質を含む水溶液が用いられる。正極電解液２２のｐＨ及び負極電解液３２のｐＨが２以上であることで、耐食性が確保され易くなる。正極電解液２２のｐＨ及び負極電解液３２のｐＨが８以下であることで、例えば、活物質の溶解性が確保され易くなる。
【００３９】
活物質としては、例えば、鉄のレドックス系物質、チタンのレドックス系物質、クロムのレドックス系物質、マンガンのレドックス系物質、及び銅のレドックス系物質が挙げられる。本出願で記載する「レドックス系物質」とは、金属の酸化還元反応で生成する金属イオン、金属錯イオン又は金属のことを言う。
【００４０】
活物質は、上記ｐＨの範囲内における析出を抑制するために、金属錯体として電解液中に含有されることが好適である。金属錯体を形成するためのキレート剤としては、活物質と錯体を形成し得るものであって、例えば、アミン、クエン酸、乳酸、アミノカルボン系キレート剤、及びポリエチレンイミンが挙げられる。
【００４１】
以下、正極電解液２２及び負極電解液３２の一例の詳細について説明する。
正極電解液２２は、鉄のレドックス系物質と、酸とを含有する。酸は、クエン酸又は乳酸である。
【００４２】
正極電解液２２中では、鉄が活物質として機能し、例えば、充電時には、鉄（II）から鉄（III）への酸化が起こり、放電時には、鉄（III）から鉄（II）への還元が起こると推測される。正極電解液２２は、上記の酸を含有することにより、実用的な起電力が得られ易くなっている。
【００４３】
正極電解液２２中における鉄のレドックス系物質（鉄イオン）の濃度は、エネルギー密度を高めるという観点から、好ましくは０．２モル／Ｌ以上であり、より好ましくは０．３モル／Ｌ以上であり、さらに好ましくは０．４モル／Ｌ以上である。正極電解液２２中における鉄のレドックス系物質（鉄イオン）の濃度は、好ましくは１．０モル／Ｌ以下である。
【００４４】
正極電解液２２中の鉄のレドックス系物質に対する上記酸のモル比は、１以上、４以下の範囲内であることが好ましい。前記モル比が１以上の場合、正極電解液２２の電気抵抗がより低くなるため、クーロン効率及び正極電解液２２の利用率を高めることが容易となる。前記モル比が４以下の場合、経済性と実用性の両立が容易となる。
【００４５】
正極電解液２２のｐＨは、例えば、鉄のレドックス系物質及び上記酸の溶解性を確保し易いことから、１以上、７以下の範囲内であることが好ましく、より好ましくは２以上、５以下の範囲内である。なお、ｐＨは、例えば２０℃で測定される値である。
【００４６】
正極電解液２２には、必要に応じて、例えば、無機酸の塩、又は各種キレート剤を含有させることもできる。
負極電解液３２は、チタンのレドックス系物質と酸とを含有する電解液である。酸は、クエン酸又は乳酸である。
【００４７】
負極電解液３２中では、チタンが活物質として機能し、例えば、充電時には、チタン（IV）からチタン（III）への還元が起こり、放電時には、チタン（III）からチタン（IV）への酸化が起こると推測される。負極電解液３２は、上記の酸を含有することにより、錯体化し、約０．２Ｖ電位が下がるため、実用的な起電力が得られ易くなっている。
【００４８】
負極電解液３２中におけるチタンのレドックス系物質（チタンイオン）の濃度は、エネルギー密度を高めるという観点から、好ましくは０．２モル／Ｌ以上であり、より好ましくは０．３モル／Ｌ以上であり、さらに好ましくは０．４モル／Ｌ以上である。負極電解液３２中におけるチタンのレドックス系物質（チタンイオン）の濃度は、好ましくは１．０モル／Ｌ以下である。
【００４９】
負極電解液３２中のチタンのレドックス系物質に対する上記酸のモル比は、１以上、４以下の範囲内であることが好ましい。前記モル比が１以上の場合、負極電解液３２の電気抵抗がより低くなるため、クーロン効率及び負極電解液３２の利用率を高めることが容易となる。前記モル比が４以下の場合、経済性と実用性の両立が容易となる。
【００５０】
負極電解液３２のｐＨは、例えば、チタンのレドックス系物質及び上記酸の溶解性を確保し易いことから、１以上、７以下の範囲内であることが好ましい。負極電解液３２のｐＨは、２以上、５以下の範囲内であることがより好ましい。
【００５１】
負極電解液３２には、必要に応じて、例えば、無機酸の塩、又は各種キレート剤を含有させることもできる。
正極電解液２２及び負極電解液３２は、公知の方法で調製することができる。正極電解液２２及び負極電解液３２に用いる水は、蒸留水と同等又はそれ以上の純度を有していることが好ましい。
【００５２】
以上のように構成されたレドックスフロー電池では、第２タンク３３内の負極電解液３２中の溶存酸素量が１．５ｍｇ／Ｌ以下に設定されることが好ましい。溶存酸素量は、１．０ｍｇ／Ｌ以下であることがより好ましい。さらに、ケース４１内の酸素濃度は１０体積％以下であることが好ましい。加えて、第２タンク３３内の気相中の酸素濃度は１体積％以下であることが好ましい。
【００５３】
なお、第１タンク２３内の正極電解液２２中の溶存酸素量についても１．５ｍｇ／Ｌ以下に設定されてもよいし、１．０ｍｇ／Ｌ以下に設定されてもよい。また、第１タンク２３内の気相中の酸素濃度についても１体積％以下に設定されてもよい。
【００５４】
＜レドックスフロー電池の作用＞
ｐＨが２以上、８以下の範囲内の正極電解液２２及び負極電解液３２を用いたレドックスフロー電池は、上述した陰イオン交換膜を隔膜１２として有するため、レドックス系物質である金属イオンの透過が好適に抑制され、良好な電流効率が発揮される。
【００５５】
電流効率は、所定のサイクル目の充電の電気量（Ａ）と所定のサイクル目の放電の電気量（Ｂ）とを下記式（１）に代入することで算出される。
電流効率（％）＝Ｂ／Ａ×１００  ・・・（１）
なお、レドックスフロー電池の充放電１回を１サイクルという。
【００５６】
電流効率は、例えば、１サイクル目から９サイクル目まで９０％以上に維持されることが好ましい。
本実施形態の陰イオン交換膜は、非多孔質基材を用いるものであり、その非多孔質基材は、比較的安価なエチレン−ビニルアルコール共重合体製である。すなわち、本実施形態の陰イオン交換膜は、高価な樹脂材料を用いたり、多孔質基材のように特殊な加工を要したりすることを回避することが可能である。したがって、設備の低コスト化によって、レドックスフロー電池の更なる普及を促進するという観点で有利である。
【００５７】
以上説明した本実施形態によれば、以下の効果を奏する。
（１）本実施形態のレドックスフロー電池では、正極電解液２２及び負極電解液３２のｐＨが２以上、８以下の範囲内である。このレドックスフロー電池は、陰イオン交換膜を、正極電解液２２と負極電解液３２の隔膜１２として有する。陰イオン交換膜は、エチレン−ビニルアルコール共重合体製の非多孔質基材に陰イオン交換性の置換基を有するモノマーをグラフト重合したものである。この陰イオン交換膜は、正極電解液２２及び負極電解液３２のｐＨが２以上、８以下の範囲内のレドックスフロー電池の隔膜として好適である。
【００５８】
（２）エチレン−ビニルアルコール共重合体製の非多孔質基材としては、例えば、比重が１．１７以上、１．２３以下のエチレン−ビニルアルコール共重合体フィルムを用いることができる。
【００５９】
（３）エチレン−ビニルアルコール共重合体製の非多孔質基材としては、例えば、一軸又は二軸延伸エチレン−ビニルアルコール共重合体フィルムを用いることができる。
（４）陰イオン交換膜のグラフト率は、１５％以上、４７％以下であることが好ましい。陰イオン交換膜のグラフト率が１５％以上の場合、陰イオンが透過し易くなる。陰イオン交換膜のグラフト率が４７％以下の場合、レドックス系物質の透過が抑制され易くなる。したがって、好適な電池性能が発揮され易くなる。
【００６０】
（５）エチレン−ビニルアルコール共重合体製の非多孔質基材の厚みは、１５μｍ以上、５０μｍ以下であることが好ましい。この場合、例えば、隔膜１２の機械的な強度が得られ易くなるとともに、陰イオンの透過性が確保され易くなる。
【００６１】
（６）本実施形態の陰イオン交換膜は、鉄のレドックス系物質と、クエン酸又は乳酸とを含有する正極電解液において、鉄イオンの透過を好適に抑制する。このため、本実施形態のレドックスフロー電池は、特に、正極電解液として鉄のレドックス系物質と、クエン酸又は乳酸とを含有するレドックスフロー電池において、例えば、電池寿命を向上することが可能である点で有利である。
【００６２】
（変更例）
前記実施形態は以下のように変更されてもよい。
・前記陰イオン交換膜は、イオン伝導のキャリアとなるイオンの透過性が前記陰イオン交換膜よりも高い支持体を備えていてもよい。すなわち、隔膜１２は、陰イオン交換膜と、それを支持する支持体とを有する積層体であってもよい。
【００６３】
・レドックスフロー電池の有する充放電セル１１の形状、配置、又は数や第１タンク２３及び第２タンク３３の容量はレドックスフロー電池に求められる性能等に応じて変更されてもよい。また、充放電セル１１に対する正極電解液２２及び負極電解液３２の供給量についても、例えば充放電セル１１の容量等に応じて設定することができる。また、例えば、酸素濃度の影響の小さい電解液の場合には、ケース４１を省略してもよい。
【実施例】
【００６４】
次に、実施例及び比較例により本発明をさらに詳細に説明する。
（製造例１）
二軸延伸エチレン−ビニルアルコール共重合体フィルム（商品名：エバールフィルムＥＦ−ＸＬ１５、厚み１５μｍ、寸法８０×８０ｍｍ、比重１．１７、株式会社クラレ製）を袋に密封した後、その袋中を窒素置換した。これに電子線を加速電圧７５０ｋＶ、吸収線量５０ｋＧｙの条件で照射した後、袋中にビニルベンジルトリメチルアンモニウムクロリド（商品名：シグマ−アルドリッチ社製、４−ビニルベンジルトリメチルアンモニウムクロリド）の６質量％水溶液を２０ｍＬ注入した。次に、袋を５０℃の恒温槽中で２時間振とうした。これにより、二軸延伸エチレン−ビニルアルコール共重合体フィルムにビニルベンジルトリメチルアンモニウムクロリドをグラフト重合した陰イオン交換膜（隔膜）を得た。【００６５】
得られた陰イオン交換膜を袋から取り出し、水等で洗浄した後に乾燥させた。
この手順で複数の陰イオン交換膜を作成した結果、陰イオン交換膜のグラフト率は、２６〜２８％の範囲内であった。【００６６】
（電解液中のイオンの透過率の比較）
上記製造例１で得られた陰イオン交換膜について、電解液中のイオンの透過率を次のように測定した。まず、電解液を入れたガラス製容器の開口を陰イオン交換膜で密封した。電解液としては、０．２モル／Ｌの鉄（II）−クエン酸錯体水溶液を用いた。【００６７】
１００ｍＬの蒸留水を入れたビーカーを準備し、上記のガラス製容器に取り付けた陰イオン交換膜を蒸留水中に浸漬した状態で、スターラーを用いて蒸留水を４８時間撹拌した。次に、蒸留水中の鉄イオン濃度を測定した。この鉄イオン濃度を、陰イオン交換膜の面積１ｃｍ２当たり、かつ電解液の濃度１モル当たり、かつ１時間当たりの濃度に換算し、その換算値を透過率とした。なお、鉄イオン濃度の測定可能な下限値は、０．２ｍｇ／Ｌであり、この値を透過率に換算すると１．８７×１０−８である。【００６８】
製造例１で得られた陰イオン交換膜の透過率は、３．０１×１０−７であった。
なお、エチレン−ビニルアルコール共重合体の基材を用いていない市販のイオン交換膜についても、同様に透過率を求めた。市販のイオン交換膜としては、市販品（商品名：ネオセプタＡＨＡ、アストム社製）を用いた。市販品の透過率は、５．１３×１０−７であった。【００６９】
このように、製造例１で得られた陰イオン交換膜は、市販品のイオン交換膜と同様に鉄イオンの透過を抑制できることが分かる。
（実施例１）
＜レドックスフロー電池＞
図１に示されるレドックスフロー電池を用いた。正極及び負極としては、カーボンフェルト（商品名：ＧＦＡ５、ＳＧＬ社製）を用いて電極面積を１０ｃｍ２に設定した。集電板としては、厚み１．０ｍｍの純チタンを用いた。隔膜としては、製造例１で得られた陰イオン交換膜を用いた。【００７０】
第１タンク及び第２タンクとしては、容量３０ｍＬのガラス容器を用いた。各供給管、各回収管、各ガス管及び排気管としては、シリコーン製のチューブを用いた。各ポンプとしては、マイクロチューブポンプ（ＭＰ−１０００、東京理化器械株式会社製）を用いた。充放電装置としては、充放電バッテリテストシステム（ＰＦＸ２００、菊水電子工業株式会社製）を用いた。【００７１】
＜鉄（II）−クエン酸錯体水溶液の調製＞
蒸留水５０ｍＬに０．０４モル（８．４ｇ）のクエン酸を溶解させた。この水溶液に、０．０１モル（０．４ｇ）のＮａＯＨを添加することで、ｐＨを２に調整した。この水溶液に、０．０２モル（４．０ｇ）のＦｅＣｌ・４Ｈ２Ｏを溶解させた。次に、この水溶液に、全量が１００ｍＬとなるように蒸留水を加えた。これにより、鉄（II）−クエン酸錯体の濃度が０．２モル／Ｌの水溶液を得た。【００７２】
＜チタン（IV）−クエン酸錯体水溶液の調製＞
蒸留水３０ｍＬに０．０４モル（８．４ｇ）のクエン酸を溶解させた。この水溶液に、２８質量％アンモニア水を３．６ｇ（０．０６モルのアンモニアに相当）添加した後、０．０６モル（２．４ｇ）のＮａＯＨを添加することで、ｐＨを５に調整した。この水溶液に、チタンの濃度が１６質量％のＴｉＣｌ４水溶液を６ｇ（０．０２モルのチタンに相当）添加した。次に、この水溶液に、全量が１００ｍＬとなるように蒸留水を加えて６０℃に加温しながら透明になるまで撹拌した。これにより、チタン（IV）−クエン酸錯体の濃度が０．２モル／Ｌの水溶液を得た。【００７３】
＜酸素濃度の調整＞
正極電解液として鉄（II）−クエン酸錯体水溶液を用いるとともに、負極電解液としてチタン（IV）−クエン酸錯体水溶液を用いた。第１ガス管から窒素ガスを供給することで、各電解液のバブリングを行い、各電解液中の溶存酸素量を０．８ｍｇ／Ｌ（飽和酸素濃度の約１０％）以下に調整した。なお、第１ガス管からの窒素ガスの供給は、以降の充放電試験中においても継続した。【００７４】
次に、第２ガス管からケース内に窒素を供給することで、充放電セルの周囲雰囲気の酸素濃度を１％以下に調整した。なお、第２ガス管からの窒素ガスの供給は、以降の充放電試験中においても継続した。【００７５】
溶存酸素量は、溶存酸素計（飯島電子工業株式会社製、“Ｂ−５０６”）を用いて測定した。酸素濃度は、酸素濃度計（新コスモス電機株式会社製、“ＸＰＯ−３１８”）を用いて測定した。【００７６】
＜充放電試験＞
充放電試験は、まず、充電を定電流で６０分間行った。次に、定電流で、放電終止電圧を０Ｖとして放電した。充放電の１サイクル目から３サイクル目までは、定電流を５０ｍＡとし、充放電の４サイクル目から６サイクル目までは、定電流を１００ｍＡとし、充放電の７サイクル目から９サイクル目までは、定電流を２００ｍＡとした。【００７７】
充放電を行う際のレドックス反応は、以下のように推定される。
正極：鉄（II）−クエン酸錯体  ⇔  鉄（III）−クエン酸錯体＋ｅ−
負極：チタン（IV）−クエン酸錯体＋ｅ−  ⇔  チタン（III）−クエン酸錯体
実施例１では、隔膜の性能に依存し易い評価項目である電流効率を算出した。その結果を表１に示す。【００７８】
電流効率は、１〜３サイクル目の平均値と、４〜６サイクル目の平均値と、７〜９サイクル目の平均値とを算出した。
（実施例２）
実施例２では、隔膜を変更した以外は実施例１と同様に充放電試験を行った。実施例２では、二軸延伸エチレン−ビニルアルコール共重合体フィルムを、無延伸エチレン−ビニルアルコール共重合体フィルム（商品名：エバールフィルムＥＦ−Ｆ５０、厚み５０μｍ、寸法８０×８０ｍｍ、比重１．１９、株式会社クラレ製）に変更した以外は、実施例１と同様にして陰イオン交換膜を得た。複数の陰イオン交換膜を作成した結果、陰イオン交換膜のグラフト率は、２６〜２９％の範囲内であった。実施例２の陰イオン交換膜における透過率を上記（電解液中のイオンの透過率の比較）欄で述べた方法と同様に測定した結果、９．８９×１０−７であった。実施例１と同様に、電流効率を算出した結果を表１に示す。【００７９】
（実施例３）
実施例３では、隔膜を変更した以外は実施例１と同様に充放電試験を行った。実施例３では、二軸延伸エチレン−ビニルアルコール共重合体フィルムを、以下に説明する一軸延伸エチレン−ビニルアルコール共重合体フィルムに変更した以外は、実施例１と同様にして陰イオン交換膜を得た。実施例３の一軸延伸エチレン−ビニルアルコール共重合体フィルムは、無延伸エチレン−ビニルアルコール共重合体フィルム（商品名：エバールフィルムＥＦ−Ｆ５０、厚み５０μｍ、比重１．１９、株式会社クラレ製）を１６０℃に加熱した状態で幅寸法を１．３倍に一軸延伸したフィルム（寸法８０×８０ｍｍ、比重１．２３）である。複数の陰イオン交換膜を作成した結果、陰イオン交換膜のグラフト率は、１５〜１８％の範囲内であった。実施例３の陰イオン交換膜における透過率を上記（電解液中のイオンの透過率の比較）欄で述べた方法と同様に測定した結果、２．６４×１０−７であった。実施例１と同様に、電流効率を算出した結果を表１に示す。【００８０】
（実施例４）
実施例４では、隔膜を変更した以外は実施例１と同様に充放電試験を行った。実施例４では、二軸延伸エチレン−ビニルアルコール共重合体フィルムと反応させる水溶液中のビニルベンジルトリメチルアンモニウムクロリドの濃度を６質量％から８質量％に変更した以外は、実施例１と同様にして陰イオン交換膜を得た。複数の陰イオン交換膜を作成した結果、陰イオン交換膜のグラフト率は、４４〜４７％の範囲内であった。実施例４の陰イオン交換膜における透過率を上記（電解液中のイオンの透過率の比較）欄で述べた方法と同様に測定した結果、９．３３×１０−７であった。実施例１と同様に、電流効率を算出した結果を表１に示す。【００８１】
（比較例）
比較例では、イオン交換膜の市販品（商品名：ネオセプタＡＨＡ、アストム社製）をレドックスフロー電池の隔膜として用いた以外は、実施例１と同様に、充放電試験を行い、電流効率を算出した。その結果を表１に示す。【００８２】
【表１】
2016006075.tif 000003
表１に示すように、実施例１〜４のイオン交換膜は、レドックスフロー電池の隔膜として比較例のイオン交換膜と同様の性能を有する。【００８３】
表２には、実施例１〜４及び比較例の透過率を示す。【００８４】
【表２】
2016006075.tif 000004
【図１】
2016006075.tif 000005
【国際調査報告】
2016006075.tif 000006
2016006075.tif 000007
2016006075.tif 000008
2016006075.tif 000009